РУЛОН И ЭЛЕКТРОТЕХНИЧЕСКАЯ ПОЛОСОВАЯ ИЛИ ЛИСТОВАЯ СТАЛЬ

1. Электротехническая полосовая или листовая сталь с по меньшей мере одним предусмотренным на одной из ее плоских сторон слоем термоотверждаемого термоклеевого лака, а именно слоем лака горячей сушки, который содержит основу из эпоксидной смолы, по меньшей мере один отвердитель и по меньшей мере один наполнитель, отличающаяся тем, что наполнитель слоя лака горячей сушки содержит карбонат, сульфат, сульфид, силикат или фосфат металла или любую смесь нескольких из них.
2. Электротехническая полосовая или листовая сталь по п. 1, отличающаяся тем, что слой термоотверждаемого лака горячего сушки содержит 5-25 об.% или 5-20 об.%, или 7-16 об.% наполнителя.
3. Электротехническая полосовая или листовая сталь по п. 2, отличающаяся тем, что слой термоотверждаемого лака горячего сушки содержит
6-10 об.% отвердителя и
74-85 об.% эпоксидной смолы в качестве основы.
3
4. Электротехническая полосовая или листовая сталь по п. 1, 2 или 3, отличающаяся тем, что карбонат металла является карбонатом кальция (CaCO).
4
5. Электротехническая полосовая или листовая сталь по п. 1, 2 или 3, отличающаяся тем, что сульфат металла является сульфатом бария (BaSO).
6. Электротехническая полосовая или листовая сталь по п. 1, 2 или 3, отличающаяся тем, что
сульфид металла является сульфидом цинка (ZnS),
3
силикат металла является силикатом магния (MgOSi) или силикатом алюминия,
3
4
2
фосфат металла является фосфатом цинка Zn(PO), или
смесь представляет собой литопон.
7. Электротехническая полосовая или листовая сталь по одному из пп. 1-6, отличающаяся тем, что наполнитель имеет средний размер частиц от 0,6 до 3 мкм.
8. Электротехническая полосовая или листовая сталь по одному из пп. 1-7, отличающаяся тем, что отвердитель имеет в своей основе дициандиамид.
9. Электротехническая полосовая или листовая сталь по одному из пп. 1-8, отличающаяся тем, что слой лака горячей сушки содержит по меньшей мере два отвердителя с разными реакционными способностями по отношению к основе из эпоксидной смолы.
10. Электротехническая полосовая или листовая сталь по одному из пп. 1-9, отличающийся тем, что основа из эпоксидной смолы является бисфенолом-A.
11. Электротехническая полосовая или листовая сталь по одному из пп. 1-10, отличающаяся тем, что она содержит термоотверждаемый слой лака горячего сушки на обеих плоских сторонах.
12. Рулон с намотанной электротехнической полосовой или листовой сталью по одному из пп. 1-11.
13. Применение карбоната, сульфата, сульфида, силиката или фосфата металла или любой смеси нескольких из них в качестве наполнителя для термоотверждаемого термоклеевого лака, а именно лака горячей сушки, с основой из эпоксидной смолы и с отвердителем для повышения устойчивости к деформации рулона с намотанной электротехнической полосовой или листовой сталью, которая на по меньшей мере одной из своих плоских сторон покрыта лаком горячей сушки.
14. Применение карбоната, сульфата, сульфида, силиката или фосфата металла или любой смеси нескольких из них в качестве наполнителя для термоотверждаемого термоклеевого лака, а именно лака горячей сушки, с основой из эпоксидной смолы и с отвердителем для повышения термостабильности выполненного из электротехнической полосовой или листовой стали шихтованного сердечника, причем электротехническая полосовая или листовая сталь на по меньшей мере одной из своих плоских сторон покрыта лаком горячей сушки.
15. Применение по п. 13 или 14, отличающееся тем, что используется 5-25 об.% или 5-20 об.%, или 7-16 об.% карбоната, сульфата, сульфида, силиката или фосфата металла или любой смеси нескольких из них.